(57)【要約】【課題】本発明は、所望の立体的形状で一体化され容易に剥離しない傾斜ハイドロゲル及び安価で簡便な前記傾斜ハイドロゲルの製造方法を提供することを課題とする。【解決手段】原料を水中で混合し、配位結合性ポリマーのネットワーク構造の空隙に水と架橋性ポリマーを内包させた架橋性ポリマー内包−配位結合性ポリマーゲル作成工程と、切断等の処理をする架橋性ポリマー内包−配位結合性ポリマーゲル−処理体作成工程と、光照射等する架橋ポリマー内包−配位結合性ポリマーゲル−処理体作成工程と、リン酸水溶液等に浸漬する架橋ポリマーゲル−処理体作成工程を有する架橋ポリマーゲル−処理体の製造方法を用いることにより、前記課題を解決できる。【選択図】図２３
2015212313.tif 000002
【特許請求の範囲】
【請求項１】
配位結合性ポリマーと、架橋性ポリマーと、金属イオンと、光開始剤を水中で混合して、金属イオンとの配位結合により互いに連結された配位結合性ポリマーからなるネットワーク構造の空隙に水を内包させたゲルであって、前記空隙に架橋性ポリマーも内包させた架橋性ポリマー内包−配位結合性ポリマーゲルを作成する工程と、
前記架橋性ポリマー内包−配位結合性ポリマーゲルを、切断、変形又は接合のいずれか１又は２以上の処理をして、架橋性ポリマー内包−配位結合性ポリマーゲル−処理体を作成する工程と、
前記架橋性ポリマー内包−配位結合性ポリマーゲル−処理体を加熱又は光照射し、架橋ポリマー内包−配位結合性ポリマーゲル−処理体を作成する工程と、
前記架橋ポリマー内包−配位結合性ポリマーゲル−処理体を水又はリン酸水溶液に浸漬して、架橋ポリマーゲル−処理体を作成する工程と、を有することを特徴とする架橋ポリマーゲル−処理体の製造方法。
【請求項２】
前記架橋性ポリマー内包−配位結合性ポリマーゲルを切断処理して、帯状の架橋性ポリマー内包−配位結合性ポリマーゲル−処理体を作成することを特徴とする請求項１に記載の架橋ポリマーゲル−処理体の製造方法。
【請求項３】
前記架橋性ポリマー内包−配位結合性ポリマーゲルを帯状に切断してから、棒状型部材に巻き付ける変形処理して、らせん状の架橋性ポリマー内包−配位結合性ポリマーゲル−処理体を作成することを特徴とする請求項１に記載の架橋ポリマーゲル−処理体の製造方法。
【請求項４】
前記架橋性ポリマー内包−配位結合性ポリマーゲルを帯状に切断し、棒状型部材に重ね合わせて巻き付ける変形処理をしてから、放置して、重ね合わせた部分を接合する接合処理して、筒状の架橋性ポリマー内包−配位結合性ポリマーゲル−処理体を作成することを特徴とする請求項１に記載の架橋ポリマーゲル−処理体の製造方法。
【請求項５】
前記架橋性ポリマー内包−配位結合性ポリマーゲルを切断処理して、平面視扇状の板状の架橋性ポリマー内包−配位結合性ポリマーゲル−処理体を作成することを特徴とする請求項１に記載の架橋ポリマーゲル−処理体の製造方法。
【請求項６】
前記架橋性ポリマー内包−配位結合性ポリマーゲルを分子量又は含有タンパク質濃度の異なるように作成し、切断処理して、平面視扇状の板状部材に加工処理してから、平面視扇状の板状部材を接触させて円板状とした第１の円板状部材と、平面視扇状の板状部材を接触させて円板状とした第２の円板状部材とを重ね合わせ、放置して、接触させた部分と重ね合わせた部分をそれぞれ接合する接合処理して、円柱状の架橋性ポリマー内包−配位結合性ポリマーゲル−処理体を作成することを特徴とする請求項１に記載の架橋ポリマーゲル−処理体の製造方法。
【請求項７】
金属イオンとの配位結合により互いに連結された配位結合性ポリマーからなるネットワーク構造の空隙に水を内包したゲルであって、
前記空隙に架橋性ポリマーも内包することを特徴とする架橋性ポリマー内包−配位結合性ポリマーゲル。
【請求項８】
前記配位結合性ポリマーの主鎖がポリエチレンアルコール誘導体であることを特徴とする請求項７に記載の架橋性ポリマー内包−配位結合性ポリマーゲル。
【請求項９】
前記ポリエチレンアルコール誘導体が４分岐ポリエチレングリコール（４−ａｒｍｓ−ＰＥＧ）であることを特徴とする請求項８に記載の架橋性ポリマー内包−配位結合性ポリマーゲル。
【請求項１０】
前記配位結合性ポリマーの配位結合部がリン酸基であることを特徴とする請求項７に記載の架橋性ポリマー内包−配位結合性ポリマーゲル。
【請求項１１】
前記架橋性ポリマーの架橋部が、熱又は光架橋性官能基であることを特徴とする請求項７に記載の架橋性ポリマー内包−配位結合性ポリマーゲル。
【請求項１２】
前記熱又は光架橋性官能基がアクリレート基であることを特徴とする請求項１１に記載の架橋性ポリマー内包−配位結合性ポリマーゲル。
【請求項１３】
金属イオンとの配位結合により互いに連結された配位結合性ポリマーからなるネットワーク構造の空隙に水を内包し、前記空隙に架橋性ポリマーも内包するゲルに対して切断、変形又は接合のいずれか１又は２以上の処理をした処理体であることを特徴とする架橋性ポリマー内包−配位結合性ポリマーゲル−処理体。
【請求項１４】
金属イオンとの配位結合により互いに連結された配位結合性ポリマーからなるネットワーク構造の空隙に水を内包し、前記空隙に架橋により互いに連結されてネットワーク構造が形成された架橋ポリマーも内包されているゲルに対して切断、変形又は接合のいずれか１又は２以上の処理をした処理体であることを特徴とする架橋ポリマー内包−配位結合性ポリマーゲル−処理体。
【請求項１５】
架橋により互いに連結された架橋ポリマーからなるネットワーク構造の空隙に水を内包したゲルに対して切断、変形又は接合のいずれか１又は２以上の処理をした処理体であって、特別構造が備えられていることを特徴とする架橋ポリマーゲル−特別構造処理体。
【請求項１６】
前記特別構造が、中空構造を備えている構造であることを特徴とする請求項１５に記載の架橋ポリマーゲル−特別構造処理体。
【発明の詳細な説明】
【技術分野】
【０００１】
本発明は、架橋ポリマーゲル−処理体の製造方法、架橋性ポリマー内包−配位結合性ポリマーゲル、架橋性ポリマー内包−配位結合性ポリマーゲル−処理体、架橋ポリマー内包−配位結合性ポリマーゲル−処理体及び架橋ポリマーゲル−特別構造処理体に関する。
【背景技術】
【０００２】
ティッシュエンジニアリングにおける細胞培養足場は、人体に近い条件の材料で形成することが望ましいとされている（非特許文献１）。人体に近い条件の材料の一つに、傾斜材料がある。傾斜材料とは、一端側から他端側に向けて一の物性が変化するように形成された材料であり、例えば、一端側で硬く、他端側で柔らかく、一端側から他端側に向けて硬さが連続的に変化するように形成された材料や、一端側でタンパク質濃度が高く、他端側で低く、一端側から他端側に向けてタンパク質濃度が連続的に変化するように形成された材料等がある。
【０００３】
例えば、一方向に含有タンパク質量およびゲルの硬さが傾斜するように制限して作製された傾斜ハイドロゲル（Ｇｒａｄｉｅｎｔ  ｈｙｄｒｏｇｅｌ）がある。スクロースやアガロースなどの高分子糖類の濃厚溶液に、光架橋高分子であるポリ（エチレングリコール）ジアクリレート（ｐｏｌｙ（ｅｔｈｙｌｅｎｅ  ｇｌｙｃｏｌ）ｄｉａｃｒｙｌａｔｅ：ＰＥＧＤＡ）を溶解させた溶液を調製してから、これをハイドロゲル前駆溶液として、含有タンパク質濃度およびゲル硬さを段階的に変化させたゲルが作成されている（非特許文献２）。
【０００４】
図１は、傾斜ハイドロゲルの一例を示す模式図である。
傾斜ハイドロゲル１１は円柱形状であり、底面側から円板状部分１１ａ〜１１ｅが５層積層されて構成されている。底面側の円板状部分１１ａの含有タンパク質濃度が一番濃く、順次濃度が薄くなるように、各円板状部分が積層されている。
傾斜ハイドロゲル１１は、まず、円筒形の容器に濃厚溶液を注ぎいれてから、順次、濃度の薄い溶液を静かに注ぎいれることにより、界面を保持して、濃度の異なる溶液層を形成でき、これをゲル化して形成できる。
【０００５】
図２は、傾斜ハイドロゲルの別の一例を示す模式図である。
傾斜ハイドロゲル１２は円板形状であり、部分１２ａ〜１２ｅが５層積層されて構成されている。部分１２ａの含有タンパク質濃度が一番濃く、順次濃度が薄くなるように、各部分が積層されている。
傾斜ハイドロゲル１２は、まず、円板形の容器の一側面側から濃厚溶液を注ぎいれてから、順次、濃度の薄い溶液を静かに注ぎいれることにより、界面を保持して、形成できる
【０００６】
また、タンパク質濃度勾配を設けた傾斜ハイドロゲルの細胞培養足場への応用も検討されている（非特許文献３）。しかし、この細胞培養足場は、界面剥離が容易に生じ、強度が弱いことが欠点として報告されている（非特許文献４）。
【０００７】
傾斜ハイドロゲルの別の作製方法として、光リソグラフィー法が報告されている（非特許文献５）。しかし、この方法は、高価な装置を用いる構成なので、製造コストがかかるという問題ある。また、マイクロ流路を用いる方法も報告されている（非特許文献６）。しかし、この方法は煩雑で、製造が容易でないという問題ある。
【０００８】
また、以上に示す方法では、一つの材料の中で隣接する部分で傾斜方向が逆行するような傾斜ハイドロゲルは作成できなかった。例えば、分子量が大きい部分が局所的に複数存在し、分子量が大きい部分から小さい部分に傾斜した領域がランダムに複数存在するような傾斜ハイドロゲルは作成できなかった。
【先行技術文献】
【特許文献】
【０００９】
【特許文献１】特開２０１３−２３４２９２号公報
【非特許文献】
【００１０】
【非特許文献１】Ａ．Ｋｈａｄｅｍｈｏｓｓｅｉｎｉ  ａｎｄ  Ｒｌａｎｇｅｒ，Ｂｉｏｍａｔｅｒｉａｌｓ，２００７，２８，５０８７−５０９２．
【非特許文献２】Ｊ．Ｖ．Ｋａｒｐｉａｋ，Ｙ．Ｎｅｒ  ａｎｄ  Ａ．Ａｌｍｕｔａｉｒｉ，Ａｄｖ．Ｍａｔｅｒ．，２０１２，２４，１４６６−１４７０．
【非特許文献３】Ｓ．Ｋｉｘｉｌｅｌ，Ｅ．Ｓａｗａｒｄｅｃｋｅｒ，Ｆ．Ｔｅｙｍｏｕｒ  ａｎｄ  Ｖ．Ｈ．Ｐｅｒｅｚ−Ｌｕｎａ，Ｂｉｏｍａｔｅｒｉａｌｓ，２００６，２７，１２０９−１２１５．
【非特許文献４】Ｊ．Ｐ．Ｇｌｅｇｈｏｒｎ，Ｃ．Ｓ．Ｄ．Ｌｅｅ，Ｍ．Ｃａｂｏｄｉ，Ａ．Ｄ．Ｓｔｒｏｏｃｋ，Ｌ．Ｊ．Ｂｏｎａｓｓａｒ，Ｊ．Ｂｉｏｍｅｄ．Ｍａｔｅｒ．Ｒｅｓ．Ｐａｒｔ  Ａ，２００７，８５Ａ，６１１−６１８．
【非特許文献５】Ｍ．Ｓ．Ｈａｈｎ，Ｊ．Ｓ．Ｍｉｌｌｅｒ  ａｎｄ  Ｊ．Ｌ．Ｗｅｓｔ，Ａｄｖ，Ｍａｔｅｒ．，２００５，１７，２９２９−２９４２．
【非特許文献６】Ｓ．Ｃｏｓｓｏｎ，Ｓ．Ａ．Ｋｏｂｅｌ  ａｎｄ  Ｍ．Ｐ．Ｌｕｔｏｌｆ，Ａｄｖ．Ｍａｔｅｒ．，２００９，１９，３４１１−３４１９．
【非特許文献７】Ｔ．Ｓａｔｏ，Ｍ．Ｅｂａｒａ，Ｓ．Ｔａｎａｋａ，Ｔ．Ａｓｏｈ，Ａ．Ｋｉｋｕｃｈｉ，Ｔ．Ａｏｙａｇｉ，Ｐｈｙｓ．Ｃｈｅｍ．Ｃｈｅｍ．Ｐｈｙｓ．，２０１３，１５  １０６２８−１０６３５
【非特許文献８】Ｍ．Ｇｅｏｒｇｅ  ｅｔ  ａｌ．Ｌａｎｇｍｕｉｒ  ２００６，２２，７８８５−７８９３
【発明の概要】
【発明が解決しようとする課題】
【００１１】
本発明は、所望の立体的形状で、一体化され、容易に剥離しない傾斜ハイドロゲル、及び、安価で、簡便な前記傾斜ハイドロゲルの製造方法を提供することを課題とする。特に、一つの材料の中で傾斜方向が互いに逆行する領域や、傾斜した領域がランダムに複数存在するような傾斜ハイドロゲル及びその製造方法を提供することを課題とする。
【００１２】
上記事情を鑑みて、本発明者は、自ら開発したインジェクタブルハイドロゲル（特許文献１、非特許文献７）を用い、これに光架橋高分子を含有させることにより、上記課題を解決できるのではないかということに想到した。前記インジェクタブルハイドロゲルは、末端リン酸基を有する分岐ポリエチレングリコールを多価（金属）イオンで架橋し、架橋部において平衡的に架橋と解離が行われるために、ゲル同士を接触させたときに界面で再架橋が行われ、ゲル同士を接着・一体化するという自己修復機能（Ｓｅｌｆ  ｍｅｎｄｉｎｇｆｕｎｃｔｉｏｎ）を有する。なお、ＰＥＧの末端リン酸基がＶ３＋とクロスリンクしたハイドロゲルが形成されている（非特許文献８）。そこで、試行錯誤することにより、（１）自己修復機能を有するゲルを構成単位として所望の３次元構造体をジグソーパズルのように組み合わせてから、自己修復させることにより、界面が接合され、界面が消失し、一体化された複雑な形状の３次元構造体ゲルを作成できること、（２）構成単位を、所定の分子量で作成することにより、複雑な形状の３次元構造体ゲルを構成する局所的な複数の部分のみの分子量を他の部分より大きくすることができ、１構造体内で複雑な分子量勾配領域を形成した３次元構造体ゲルを作成できること、（３）３次元構造体ゲルの自己修復機能は、架橋部環境を制御することにより制御自在であり、例えば、３次元構造体ゲルの架橋部は、架橋部のまわりのＨ＋濃度又はリン酸濃度を制御することにより、架橋・解離自在であること、（４）この３次元構造体を型として用いることができること、つまり、光架橋高分子を混合した状態で３次元構造体を作成してから、光架橋高分子のみを光架橋（Ｐｈｏｔｏ−ｃｒｏｓｓ−ｌｉｎｋｉｎｇ）反応させて、３次元構造体の内部に架橋ゲルを作成してから、型である３次元構造体を取り除くこと（Ｄｅｆｏｒｍａｔｉｏｎ）により、複雑な３次元形状の架橋ゲルを作成できることを見出して、本発明を完成した。
本発明は、以下の構成を有する。
【００１３】
（１）  配位結合性ポリマーと、架橋性ポリマーと、金属イオンと、光開始剤を水中で混合して、金属イオンとの配位結合により互いに連結された配位結合性ポリマーからなるネットワーク構造の空隙に水を内包させたゲルであって、前記空隙に架橋性ポリマーも内包させた架橋性ポリマー内包−配位結合性ポリマーゲルを作成する工程と、前記架橋性ポリマー内包−配位結合性ポリマーゲルを、切断、変形又は接合のいずれか１又は２以上の処理をして、架橋性ポリマー内包−配位結合性ポリマーゲル−処理体を作成する工程と、前記架橋性ポリマー内包−配位結合性ポリマーゲル−処理体を加熱又は光照射し、架橋ポリマー内包−配位結合性ポリマーゲル−処理体を作成する工程と、前記架橋ポリマー内包−配位結合性ポリマーゲル−処理体を水又はリン酸水溶液に浸漬して、架橋ポリマーゲル−処理体を作成する工程と、を有することを特徴とする架橋ポリマーゲル−処理体の製造方法。
【００１４】
（２）  前記架橋性ポリマー内包−配位結合性ポリマーゲルを切断処理して、帯状の架橋性ポリマー内包−配位結合性ポリマーゲル−処理体を作成することを特徴とする（１）に記載の架橋ポリマーゲル−処理体の製造方法。
（３）  前記架橋性ポリマー内包−配位結合性ポリマーゲルを帯状に切断してから、棒状型部材に巻き付ける変形処理して、らせん状の架橋性ポリマー内包−配位結合性ポリマーゲル−処理体を作成することを特徴とする（１）に記載の架橋ポリマーゲル−処理体の製造方法。
（４）  前記架橋性ポリマー内包−配位結合性ポリマーゲルを帯状に切断し、棒状型部材に重ね合わせて巻き付ける変形処理をしてから、放置して、重ね合わせた部分を接合する接合処理して、筒状の架橋性ポリマー内包−配位結合性ポリマーゲル−処理体を作成することを特徴とする（１）に記載の架橋ポリマーゲル−処理体の製造方法。
【００１５】
（５）  前記架橋性ポリマー内包−配位結合性ポリマーゲルを切断処理して、平面視扇状の板状の架橋性ポリマー内包−配位結合性ポリマーゲル−処理体を作成することを特徴とする（１）に記載の架橋ポリマーゲル−処理体の製造方法。
（６）  前記架橋性ポリマー内包−配位結合性ポリマーゲルを分子量又は含有タンパク質濃度の異なるように作成し、切断処理して、平面視扇状の板状部材に加工処理してから、平面視扇状の板状部材を接触させて円板状とした第１の円板状部材と、平面視扇状の板状部材を接触させて円板状とした第２の円板状部材とを重ね合わせ、放置して、接触させた部分と重ね合わせた部分をそれぞれ接合する接合処理して、円柱状の架橋性ポリマー内包−配位結合性ポリマーゲル−処理体を作成することを特徴とする（１）に記載の架橋ポリマーゲル−処理体の製造方法。
【００１６】
（７）  金属イオンとの配位結合により互いに連結された配位結合性ポリマーからなるネットワーク構造の空隙に水を内包したゲルであって、前記空隙に架橋性ポリマーも内包することを特徴とする架橋性ポリマー内包−配位結合性ポリマーゲル。
（８）  前記配位結合性ポリマーの主鎖がポリエチレンアルコール誘導体であることを特徴とする（７）に記載の架橋性ポリマー内包−配位結合性ポリマーゲル。
（９）  前記ポリエチレンアルコール誘導体が４分岐ポリエチレングリコール（４−ａｒｍｓ−ＰＥＧ）であることを特徴とする（８）に記載の架橋性ポリマー内包−配位結合性ポリマーゲル。
【００１７】
（１０）  前記配位結合性ポリマーの配位結合部がリン酸基であることを特徴とする（７）に記載の架橋性ポリマー内包−配位結合性ポリマーゲル。
（１１）  前記架橋性ポリマーの架橋部が、熱又は光架橋性官能基であることを特徴とする（７）に記載の架橋性ポリマー内包−配位結合性ポリマーゲル。
（１２）  前記熱又は光架橋性官能基がアクリレート基であることを特徴とする（１１）に記載の架橋性ポリマー内包−配位結合性ポリマーゲル。
【００１８】
（１３）  金属イオンとの配位結合により互いに連結された配位結合性ポリマーからなるネットワーク構造の空隙に水を内包し、前記空隙に架橋性ポリマーも内包するゲルに対して切断、変形又は接合のいずれか１又は２以上の処理をした処理体であることを特徴とする架橋性ポリマー内包−配位結合性ポリマーゲル−処理体。
【００１９】
（１４）  金属イオンとの配位結合により互いに連結された配位結合性ポリマーからなるネットワーク構造の空隙に水を内包し、前記空隙に架橋により互いに連結されてネットワーク構造が形成された架橋ポリマーも内包されているゲルに対して切断、変形又は接合のいずれか１又は２以上の処理をした処理体であることを特徴とする架橋ポリマー内包−配位結合性ポリマーゲル−処理体。
【００２０】
（１５）  架橋により互いに連結された架橋ポリマーからなるネットワーク構造の空隙に水を内包したゲルに対して切断、変形又は接合のいずれか１又は２以上の処理をした処理体であって、特別構造が備えられていることを特徴とする架橋ポリマーゲル−特別構造処理体。
（１６）  前記特別構造が、中空構造を備えている構造であることを特徴とする（１５）に記載の架橋ポリマーゲル−特別構造処理体。
【発明の効果】
【００２１】
本発明の架橋ポリマーゲル−処理体の製造方法は、配位結合性ポリマーと、架橋性ポリマーと、金属イオンと、光開始剤を水中で混合して、金属イオンとの配位結合により互いに連結された配位結合性ポリマーからなるネットワーク構造の空隙に水を内包させたゲルであって、前記空隙に架橋性ポリマーも内包させた架橋性ポリマー内包−配位結合性ポリマーゲルを作成する工程と、前記架橋性ポリマー内包−配位結合性ポリマーゲルを、切断、変形又は接合のいずれか１又は２以上の処理をして、架橋性ポリマー内包−配位結合性ポリマーゲル−処理体を作成する工程と、前記架橋性ポリマー内包−配位結合性ポリマーゲル−処理体を加熱又は光照射し、架橋ポリマー内包−配位結合性ポリマーゲル−処理体を作成する工程と、前記架橋ポリマー内包−配位結合性ポリマーゲル−処理体を水又はリン酸水溶液に浸漬して、架橋ポリマーゲル−処理体を作成する工程と、を有する構成なので、所望の立体的形状で、一体化され、容易に剥離しない傾斜ハイドロゲルを、安価で、簡便に製造できる。特に、一つの材料の中で分子量勾配方向が互いに異なる領域を有する傾斜ハイドロゲルを製造できる。
【００２２】
本発明の架橋性ポリマー内包−配位結合性ポリマーゲルは、金属イオンとの配位結合により互いに連結された配位結合性ポリマーからなるネットワーク構造の空隙に水を内包したゲルであって、前記空隙に架橋性ポリマーも内包する構成なので、所望の立体的形状に容易に加工処理でき、架橋性ポリマー内包−配位結合性ポリマーゲル−処理体を容易に作成できる。
【００２３】
本発明の架橋性ポリマー内包−配位結合性ポリマーゲル−処理体は、金属イオンとの配位結合により互いに連結された配位結合性ポリマーからなるネットワーク構造の空隙に水を内包し、前記空隙に架橋性ポリマーも内包するゲルに対して切断、変形又は接合のいずれか１又は２以上の処理をした処理体である構成なので、加熱又は光照射することにより、前記空隙の架橋性ポリマーを架橋により互いに連結してネットワーク構造を形成でき、所望の立体的形状の架橋ポリマー内包−配位結合性ポリマーゲル−処理体を容易に作成できる。
【００２４】
本発明の架橋ポリマー内包−配位結合性ポリマーゲル−処理体は、金属イオンとの配位結合により互いに連結された配位結合性ポリマーからなるネットワーク構造の空隙に水を内包し、前記空隙に架橋により互いに連結されてネットワーク構造が形成された架橋ポリマーも内包されているゲルに対して切断、変形又は接合のいずれか１又は２以上の処理をした処理体である構成なので、水又はリン酸水溶液に浸漬することにより、金属イオンと配位結合部との間の配位結合を容易に解いて、配位結合性ポリマーゲルを分解することができ、所望の立体的形状の架橋ポリマーゲル−処理体を容易に作成できる。
【００２５】
本発明の架橋ポリマーゲル−特別構造処理体は、架橋により互いに連結された架橋ポリマーからなるネットワーク構造の空隙に水を内包したゲルに対して切断、変形又は接合のいずれか１又は２以上の処理をした処理体であって、特別構造が備えられている構成なので、例えば、中空構造などの所望の特別な立体的形状で、一体化され、容易に剥離せず、領域を有するようにできる。
【図面の簡単な説明】
【００２６】
【図１】傾斜ハイドロゲルの一例を示す概略図である。
【図２】傾斜ハイドロゲルの別の一例を示す概略図である。
【図３】ゲルの型枠の一例を示す図であって、平面図（ａ）、側面図（ｂ）である。
【図４】ゲルの製造工程の一例を示す図である。
【図５】架橋性ポリマー内包−配位結合性ポリマーゲルの一例を示す図であって、平面図（ａ）、側面図（ｂ）、Ａ部拡大図（ｃ）、Ｂ部拡大図（ｄ）である。
【図６】配位結合部の一例を説明する図である。
【図７】帯状切断処理の一例を示す工程図である。
【図８】らせん状変形処理の一例を示す工程図である。
【図９】筒状変形処理の一例を示す工程図である。
【図１０】光照射処理の一例を示す工程図である。
【図１１】架橋性ポリマーとしてＰＥＧＤＡを用いた場合に光架橋により形成されるネットワーク構造の一例を示す図である。
【図１２】架橋ポリマー内包−配位結合性ポリマーゲル−処理体の切出部分の拡大図であって、正面図（ａ）と側面図（ｂ）である。
【図１３】架橋ポリマーゲル−処理体作成工程図の一例である。
【図１４】架橋ポリマーゲル−処理体の切出部分の拡大図であって、正面図（ａ）と側面図（ｂ）である。
【図１５】本発明の実施形態である架橋ポリマーゲル−特別構造処理体の一例を示す図であって、平面図（ａ）と側面図（ｂ）である。
【図１６】光架橋高分子（ＰＥＧＤＡ（Ｍｎ＝３，３５０））の合成の工程図である。
【図１７】円板状ＰＥＧＤＡ（Ｍｎ＝３，３５０）含有３次元型構成部分の作成工程図である。
【図１８】帯状ＰＥＧＤＡ（Ｍｎ＝３，３５０）含有３次元型構成部分の作成工程図である。
【図１９】異種高分子含有ゲルの作成工程図である。
【図２０】蛍光ポリマー（ＦＩＴＣ  ｄｅｘｔｒａｎ（Ｍｎ＝３０００〜５０００））の拡散の経時蛍光観察結果を示す光学写真である。
【図２１】異分子量の架橋高分子（ＰＥＧＤＡ）接合・一体化・架橋ゲルの作成工程図である。
【図２２】異分子量の架橋高分子（ＰＥＧＤＡ）の接触前の光学写真（ａ）と、接触後６０分間放置後の光学写真（ｂ）である。
【図２３】異分子量の架橋高分子（ＰＥＧＤＡ）接合・一体化・架橋ゲルを膨潤させたときの光学写真である。
【図２４】変形・接合構造体−架橋高分子（ＰＥＧＤＡ）ゲルの作成工程図１である。
【図２５】構成部分をテフロン棒にらせん状に巻きつけ放置後の光学写真である。
【図２６】変形・接合構造体−架橋高分子（ＰＥＧＤＡ）ゲルの作成工程図２である。
【図２７】らせん状に変形された構造体の架橋高分子（ＰＥＧＤＡ）ゲルの光学写真である。
【図２８】変形・接合構造体−架橋高分子（ＰＥＧＤＡ）ゲルの作成工程図３である。
【図２９】６０分間放置した後のゲルの光学写真である。
【図３０】筒状ゲルの光学写真である。
【図３１】筒状に変形された構造体の架橋高分子（ＰＥＧＤＡ）ゲルの光学写真である。
【図３２】２層型架橋ポリマーゲルの作成工程の一例を示す図である。
【図３３】２層型架橋ポリマーゲルの作成工程の一例を示す図である。
【図３４】２層型架橋ポリマーゲルの作成工程の一例を示す図である。
【図３５】２層型架橋ポリマーゲルの作成工程の一例を示す図である。
【図３６】紫外線照射後のサンプルの写真である。
【図３７】３日間水に浸漬後のサンプルの写真であり、正面方向からの写真（ａ）と、側面方向からの写真（ｂ）である。
【図３８】２層型架橋ポリマーゲル・スプリングの作成工程図（ａ）、外側のゲル層をＰＥＧＤＡ（Ｍｎ＝３３５０）にして巻き付けたときのトップビュー（ｂ）、外側のゲル層をＰＥＧＤＡ（Ｍｎ＝１０，０００）にして巻き付けたときのトップビュー（ｃ）である。
【図３９】２層型架橋ポリマーゲル・スプリング（外側ＰＥＧＤＡ（Ｍｎ＝３３５０））と２層型架橋ポリマーゲル・スプリング（外側ＰＥＧＤＡ（Ｍｎ＝１０，０００））の浸漬後の水中の観察写真である。
【図４０】架橋ポリマーゲル・立方体コンテナの作成工程図である。
【図４１】切り出したＰＥＴフィルムの立方体展開図の写真である。
【図４２】切り出した自己修復ゲルの写真である。
【図４３】シリコンゴム型に挿入した立方体の写真である。
【図４４】光架橋後の立方体の写真であって、１辺８ｍｍと１辺５ｍｍである。
【図４５】光架橋後の立方体を水に浮かべた写真である。
【図４６】浸漬後の１辺８ｍｍの立方体を水に浮かべた写真である。
【図４７】浸漬後の１辺５ｍｍの立方体を水に浮かべた写真である。
【発明を実施するための形態】
【００２７】
（架橋ポリマーゲル−処理体の製造方法）
まず、本発明の実施形態である架橋ポリマーゲル−処理体の製造方法の一例について説明する。
本発明の実施形態である架橋ポリマーゲル−処理体の製造方法は、架橋性ポリマー内包−配位結合性ポリマーゲル作成工程Ｓ１と、架橋性ポリマー内包−配位結合性ポリマーゲル−処理体作成工程Ｓ２と、架橋ポリマー内包−配位結合性ポリマーゲル−処理体作成工程Ｓ３と、架橋ポリマーゲル−処理体作成工程Ｓ４と、を有する。
【００２８】
（架橋性ポリマー内包−配位結合性ポリマーゲル作成工程Ｓ１）
この工程では、配位結合性ポリマーと、架橋性ポリマーと、金属イオンと、光開始剤を水中で混合して、金属イオンとの配位結合により互いに連結された配位結合性ポリマーからなるネットワーク構造の空隙に水を内包させたゲルであって、前記空隙に架橋性ポリマーも内包させた架橋性ポリマー内包−配位結合性ポリマーゲルを作成する。
【００２９】
＜製造方法＞
まず、架橋性ポリマーと、配位結合性ポリマーと、光開始剤とを量りとり、水溶液に分散して、架橋性ポリマー配位結合性ポリマー光開始剤含有水溶液を調製する。
次に、金属塩化物などを水溶液に分散して、金属イオン含有水溶液を調製する。
【００３０】
次に、ゲルの型枠を用意する。
図３は、ゲルの型枠の一例を示す図であって、平面図（ａ）、側面図（ｂ）である。
次に、図３に示すように、ゲルの型枠３１として、例えば、ガラスプレート３２の上にＰＤＭＡ製のリング型枠３３を配置して、凹部３３ｃを設ける。
【００３１】
図４は、ゲルの製造工程の一例を示す図である。
次に、図４に示すように、架橋性ポリマー配位結合性ポリマー光開始剤含有水溶液３８と、金属イオン含有水溶液３９を、配位結合性ポリマー１０ｗｔ％となる割合で、リング型枠３３の凹部３３ｃ内に注ぎいれて、混合溶液とする。
放置により、混合溶液が固まり、円板状の架橋性ポリマー内包−配位結合性ポリマーゲル４０が形成される。
【００３２】
＜架橋性ポリマー配位結合性ポリマー光開始剤含有水溶液＞
架橋性ポリマー配位結合性ポリマー光開始剤含有水溶液３８は、架橋性ポリマーと、配位結合性ポリマーと、光開始剤とが分散されてなる水溶液である。
【００３３】
＜配位結合性ポリマー＞
配位結合性ポリマーは、金属イオンと配位結合可能な配位結合部を有するポリマーである。配位結合部と金属イオンとの配位結合では平衡的に架橋と別離（解離）が行われるために、ゲル同士を接触させたときに界面で再架橋が行われ、ゲル同士を接着・一体化するという自己修復機能を有する。そのため、配位結合性ポリマーは、自己修復性ゲル構成ポリマーとも呼ばれ、金属イオンとの配位結合により互いに連結された配位結合性ポリマーからなるネットワーク構造の空隙に水を内包させたゲルは、自己修復性ゲルと呼ばれる。
【００３４】
配位結合性ポリマーの主鎖としては、ポリエチレンアルコール誘導体を挙げることができる。
ポリエチレンアルコール誘導体としては４分岐ポリエチレングリコール（４−ａｒｍｓ−ＰＥＧ）を挙げることができる。
配位結合性ポリマーの配位結合部としては隣接する２つの酸素を有する官能基又は隣接する酸素と窒素を有する官能基を挙げることができる。例えば、リン酸基、カテコール基などである。
【００３５】
配位結合性ポリマー、すなわち、自己修復性ゲル構成ポリマーとしては、例えば、化学式（１）に示す４−ａｒｍ  ＰＥＧ−ｐｈｏｓを挙げることができる。４−ａｒｍの末端リン酸基（ｐｈｏｓ）で金属イオンと配位結合を形成して、強固なネットワークを形成でき、ゲルを安定に取り扱うことができる。
【００３６】
【化１】
2015212313.tif 000003
【００３７】
＜架橋性ポリマー＞
架橋性ポリマーの架橋部としては、熱又は光架橋性官能基を挙げることができる。
熱又は光架橋性官能基としては、アクリレート基を挙げることができる。加熱又は光照射により、架橋部を容易に形成できる。
熱又は光架橋性ポリマーとしては、例えば、式（２）に示すポリ（エチレングリコール）ジアクレレート（Ｐｏｌｙ（ｅｔｈｙｌｅｎｅ  ｇｌｙｃｏｌ）ｄｉａｃｒｙｌａｔｅ：ＰＥＧＤＡと略する。）を挙げることができる。
【００３８】
【化２】
2015212313.tif 000004
【００３９】
両末端にビニル基を有する生分解性ポリマーを用いることにより、生体内で酵素的あるいは非酵素的な分解によってゲル全体が分解し、足場材料としての応用に好適である。生分解性材料としては、ポリエチレングリコール−ポリカプロラクトンブロックコポリマー、ポリエチレングリコール−ラクチドブロックコポリマーが例示できる。
【００４０】
＜光開始剤＞
光開始剤としては、ｉｒｇａｃｕｒｅ２９５９等を挙げることができる。
【００４１】
＜金属イオン含有水溶液＞
金属イオン含有水溶液３９は、金属イオンが分散されてなる水溶液である。
金属イオンとしては、Ｆｅ３＋、Ａｌ３＋、Ｖ３＋、Ｔｉ３＋、Ｔｉ４＋を挙げることができる。Ｆｅ３＋、Ａｌ３＋、Ｖ３＋、Ｔｉ３＋、Ｔｉ４＋は、常温で４−ａｒｍ  ＰＥＧ−ｐｈｏｓのリン酸基と配位結合自在である。
【００４２】
Ｖ３＋は、末端リン酸基に対して３倍量となるモル濃度で金属イオンを加えたときに、常温で、約４０秒でゲルを形成でき、取り扱い（ハンドリング）が容易である。また、紫外光から可視光領域において光吸収が少なく、光透過率の高いゲルを形成でき、含有させる架橋性ポリマーの光架橋反応を効率的に短時間に行うことができる。
金属イオン含有水溶液３９は、例えば、ＶＣｌ３を水に溶解させて調製する。
【００４３】
一方、Ｆｅ３＋は、混合したとたん直ちに配位結合を形成し、取り扱いが容易でない。
また、ＦｅＣｌ３は３５０ｎｍ付近に大きな吸光度を有し、この波長の光の光透過率が低いので、含有させる架橋性ポリマーの光架橋反応を効率的に行うことができない。実際、架橋性ポリマーとしてＰＥＧＤＡを用いたゲルを作成した場合、光架橋させることができなかった。
【００４４】
末端リン酸基に対して３倍量となるモル濃度で金属イオンを加えることが好ましい。末端リン酸基３つに対して金属イオン１つで安定な配位結合接合部を形成できるためである。２０倍以上の大過剰となるモル濃度で金属イオンを加えると溶液がドロドロとなり、取り扱いが困難となる。
【００４５】
＜架橋性ポリマー内包−配位結合性ポリマーゲル＞
架橋性ポリマー内包−配位結合性ポリマーゲル４０は、配位結合性ポリマーと、架橋性ポリマーと、金属イオンと、光開始剤を水中で混合して、金属イオンとの配位結合により互いに連結された配位結合性ポリマーからなるネットワーク構造の空隙に水を内包させたゲルであって、前記空隙に架橋性ポリマーも内包させたゲルである。
【００４６】
図５は、架橋性ポリマー内包−配位結合性ポリマーゲルの一例を示す図であって、平面図（ａ）、側面図（ｂ）、Ａ部拡大図（ｃ）、Ｂ部拡大図（ｄ）である。配位結合性ポリマーとして４−ａｒｍ  ＰＥＧ−ｐｈｏｓ、金属イオンとしてＶ３＋を用いた例が示されている。
図５（ａ）、（ｂ）に示すように、架橋性ポリマー内包−配位結合性ポリマーゲル４０は、略円板形状とされている。しかし、これに限られるものではなく、円柱形状や立方体形状等にしてもよい。
【００４７】
図５（ｃ）に示すように、架橋性ポリマー内包−配位結合性ポリマーゲル４０は、配位結合性ポリマーからなるネットワーク構造４３の間に空隙４３ｃを有しており、空隙４３ｃ内に水４４と架橋性ポリマー４５を内包させている。
また、図５（ｄ）に示すように、空隙４３ｃ以外の部分は、配位結合部４８と金属イオン４９との配位結合５０により互いに連結された配位結合性ポリマー４６からなるネットワーク構造４３とされている。配位結合性ポリマー４６は、主鎖４７の末端に配位結合部４８を有する。
【００４８】
図６は、配位結合部の一例を説明する図である。金属イオン４９がＶ３＋イオンであり、配位結合性ポリマー４６が４−ａｒｍ  ＰＥＧ−ｐｈｏｓである。末端リン酸基の酸素がＶ３＋イオンと配位結合を形成し、４−ａｒｍ  ＰＥＧ−ｐｈｏｓを連結し、ネットワーク構造を形成する。配位結合を一部分だけ示しているが、これに限られるものではなく、金属イオンの濃度、ポリマー主鎖の立体障害などで可能な限り、各末端リン酸基同士が金属イオンを介して配位結合されて、網の目構造を形成する。
【００４９】
（架橋性ポリマー内包−配位結合性ポリマーゲル−処理体作成工程Ｓ２）
この工程では、前記架橋性ポリマー内包−配位結合性ポリマーゲルを、切断、変形又は接合のいずれか１又は２以上の処理をして、架橋性ポリマー内包−配位結合性ポリマーゲル−処理体を作成する。
【００５０】
＜架橋性ポリマー内包−配位結合性ポリマーゲル−処理体＞
架橋性ポリマー内包−配位結合性ポリマーゲル−処理体は、金属イオンとの配位結合により互いに連結された配位結合性ポリマーからなるネットワーク構造の空隙に水を内包し、前記空隙に架橋性ポリマーも内包するゲルに対して切断、変形又は接合のいずれか１又は２以上の処理をした処理体である。
【００５１】
図７は、帯状切断処理の一例を示す工程図である。
例えば、図７に示すように、架橋性ポリマー内包−配位結合性ポリマーゲル４０を切断処理して、帯状の架橋性ポリマー内包−配位結合性ポリマーゲル−処理体５１を作成する。切断は、ナイフを用いて容易にできる。
【００５２】
図８は、らせん状変形処理の一例を示す工程図である。
例えば、図８に示すように、架橋性ポリマー内包−配位結合性ポリマーゲル４０を帯状に切断してから、棒状型部材６１に巻き付ける変形処理して、らせん状の架橋性ポリマー内包−配位結合性ポリマーゲル−処理体５２を作成する。
【００５３】
図９は、筒状変形処理の一例を示す工程図である。
例えば、図９に示すように、架橋性ポリマー内包−配位結合性ポリマーゲル４０を帯状に切断し、棒状型部材６１に重ね合わせて巻き付ける変形処理をしてから、放置して、重ね合わせた部分を接合する接合処理して、筒状の架橋性ポリマー内包−配位結合性ポリマーゲル−処理体５３を作成する。
【００５４】
（架橋ポリマー内包−配位結合性ポリマーゲル−処理体作成工程Ｓ３）
この工程では、前記架橋性ポリマー内包−配位結合性ポリマーゲル−処理体を加熱又は光照射し、架橋ポリマー内包−配位結合性ポリマーゲル−処理体を作成する。
図１０は、光照射処理の一例を示す工程図である。
図１０では、筒状の架橋性ポリマー内包−配位結合性ポリマーゲル−処理体５３に光照射して、筒状の架橋ポリマー内包−配位結合性ポリマーゲル−処理体６３を作成する一例を示している。
図１１は、架橋性ポリマーとしてＰＥＧＤＡを用いた場合に光架橋により形成されるネットワーク構造の一例を示す図である。
【００５５】
＜架橋ポリマー内包−配位結合性ポリマーゲル−処理体＞
図１２は、架橋ポリマー内包−配位結合性ポリマーゲル−処理体の切出部分の拡大図であって、正面図（ａ）と側面図（ｂ）である。
架橋ポリマー内包−配位結合性ポリマーゲル−処理体６３は、切断、変形又は接合のいずれか１又は２以上の処理をした処理体であって、金属イオンとの配位結合により互いに連結された配位結合性ポリマーからなるネットワーク構造４３の空隙４３ｃに水４４と、架橋により互いに連結された架橋ポリマー６７とが内包されているゲルである。
【００５６】
（架橋ポリマーゲル−処理体作成工程Ｓ４）
この工程では、前記架橋ポリマー内包−配位結合性ポリマーゲル−処理体を水又はリン酸水溶液に浸漬して、架橋ポリマーゲル−処理体を作成する。
図１３は、架橋ポリマーゲル−処理体作成工程図の一例である。
図１３では、筒状の架橋ポリマー内包−配位結合性ポリマーゲル−処理体を水又はリン酸水溶液に浸漬して、筒状の架橋ポリマーゲル−処理体を作成する一例を示している。
筒状の架橋ポリマー内包−配位結合性ポリマーゲル−処理体６３を水又はリン酸水溶液６５に浸漬することにより、配位結合の周りが水又はリン酸水溶液リッチの環境となる。これにより、リン酸基は金属イオンとの結合を解除し、水又はリン酸水溶液６５中の水素と再結合する。平衡反応の結果、配位結合性ポリマーゲルの配位結合はほとんど解除され、配位結合性ポリマーゲルは溶液中に分解・拡散される。これにより、筒状の架橋ポリマーゲル−処理体６４のみが固形体として得られる。
【００５７】
＜架橋ポリマーゲル−処理体＞
図１４は、架橋ポリマーゲル−処理体の切出部分の拡大図であって、正面図（ａ）と側面図（ｂ）である。
架橋ポリマーゲル−処理体６４は、架橋により互いに連結された架橋ポリマー６７からなるネットワーク構造の空隙６８に水４４を内包したゲルに対して切断、変形又は接合のいずれか１又は２以上の処理をした処理体である。
空隙６８は、元の空隙４３ｃに加えて、配位結合性ポリマーからなるネットワーク構造４３が分解・拡散されて、拡張された空洞領域である。
配位結合性ポリマーからなるネットワーク構造４３が分解・拡散されても、架橋ポリマー６７からなるネットワーク構造が骨組みとして残り、配位結合性ポリマーからなるネットワーク構造４３が形成した複雑な立体的形状を保持することができる。
【００５８】
＜架橋ポリマーゲル−特別構造処理体＞
図１５は、本発明の実施形態である架橋ポリマーゲル−特別構造処理体の一例を示す図であって、平面図（ａ）と側面図（ｂ）である。
本発明の実施形態である架橋ポリマーゲル−特別構造処理体１００は、架橋により互いに連結された架橋ポリマーからなるネットワーク構造の空隙に水を内包したゲルに対して切断、変形又は接合のいずれか１又は２以上の処理をした処理体であって、特別構造を備えている。
【００５９】
本発明の実施形態である架橋ポリマーゲル−特別構造処理体１００は、立方体形状とされており、内部に閉じられた空間（中空部）１００ｃと、中空部１００ｃを閉じられた空間とする壁状部１００ａとを有する特別構造を備えている。これにより、中空部をコンテナとして用いることができる。
【００６０】
本発明の実施形態である架橋ポリマーゲル−処理体の製造方法は、配位結合性ポリマーと、架橋性ポリマーと、金属イオンと、光開始剤を水中で混合して、金属イオンとの配位結合により互いに連結された配位結合性ポリマーからなるネットワーク構造の空隙に水を内包させたゲルであって、前記空隙に架橋性ポリマーも内包させた架橋性ポリマー内包−配位結合性ポリマーゲルを作成する工程と、前記架橋性ポリマー内包−配位結合性ポリマーゲルを、切断、変形又は接合のいずれか１又は２以上の処理をして、架橋性ポリマー内包−配位結合性ポリマーゲル−処理体を作成する工程と、前記架橋性ポリマー内包−配位結合性ポリマーゲル−処理体を加熱又は光照射し、架橋ポリマー内包−配位結合性ポリマーゲル−処理体を作成する工程と、前記架橋ポリマー内包−配位結合性ポリマーゲル−処理体を水又はリン酸水溶液に浸漬して、架橋ポリマーゲル−処理体を作成する工程と、を有する構成なので、所望の立体的形状で、一体化され、容易に剥離しない傾斜ハイドロゲルを、安価で、簡便に製造できる。特に、一つの材料の中で傾斜方向が互いに逆行する領域や、傾斜した領域がランダムに複数存在するような傾斜ハイドロゲルを製造できる。
【００６１】
本発明の実施形態である架橋ポリマーゲル−処理体の製造方法は、前記架橋性ポリマー内包−配位結合性ポリマーゲルを切断処理して、帯状の架橋性ポリマー内包−配位結合性ポリマーゲル−処理体を作成する構成なので、所望の立体的形状の構成要素に使用可能な中間処理体を作成できる。
【００６２】
本発明の実施形態である架橋ポリマーゲル−処理体の製造方法は、前記架橋性ポリマー内包−配位結合性ポリマーゲルを帯状に切断してから、棒状型部材に巻き付ける変形処理して、らせん状の架橋性ポリマー内包−配位結合性ポリマーゲル−処理体を作成する構成なので、所望の立体的形状の構成要素に使用可能な中間処理体又は複雑な立体的形状のゲルを形成できる中間処理体を作成できる。
【００６３】
本発明の実施形態である架橋ポリマーゲル−処理体の製造方法は、前記架橋性ポリマー内包−配位結合性ポリマーゲルを帯状に切断し、棒状型部材に重ね合わせて巻き付ける変形処理をしてから、放置して、重ね合わせた部分を接合する接合処理して、筒状の架橋性ポリマー内包−配位結合性ポリマーゲル−処理体を作成する構成なので、所望の立体的形状の構成要素に使用可能な中間処理体又は複雑な立体的形状のゲルを形成できる中間処理体を作成できる。
【００６４】
本発明の実施形態である架橋ポリマーゲル−処理体の製造方法は、前記架橋性ポリマー内包−配位結合性ポリマーゲルを切断処理して、平面視扇状の板状の架橋性ポリマー内包−配位結合性ポリマーゲル−処理体を作成する構成なので、所望の立体的形状の構成要素に使用可能な中間処理体又は複雑な立体的形状のゲルを形成できる中間処理体を作成できる。
【００６５】
本発明の実施形態である架橋ポリマーゲル−処理体の製造方法は、前記架橋性ポリマー内包−配位結合性ポリマーゲルを分子量又は含有タンパク質濃度の異なるように作成し、切断処理して、平面視扇状の板状部材に加工処理してから、平面視扇状の板状部材を接触させて円板状とした第１の円板状部材と、平面視扇状の板状部材を接触させて円板状とした第２の円板状部材とを重ね合わせ、放置して、接触させた部分と重ね合わせた部分をそれぞれ接合する接合処理して、円柱状の架橋性ポリマー内包−配位結合性ポリマーゲル−処理体を作成する構成なので、所望の立体的形状の構成要素に使用可能な中間処理体又は複雑な立体的形状のゲルを形成できる中間処理体を作成できる。
【００６６】
本発明の実施形態である架橋性ポリマー内包−配位結合性ポリマーゲルは、金属イオンとの配位結合により互いに連結された配位結合性ポリマーからなるネットワーク構造の空隙に水を内包したゲルであって、前記空隙に架橋性ポリマーも内包する構成なので、所望の立体的形状に容易に加工処理でき、所望の立体的形状の架橋性ポリマー内包−配位結合性ポリマーゲル−処理体を容易に作成できる。
【００６７】
本発明の実施形態である架橋性ポリマー内包−配位結合性ポリマーゲルは、前記配位結合性ポリマーの主鎖がポリエチレンアルコール誘導体である構成なので、所望の立体的形状に容易に加工処理でき、所望の立体的形状の架橋性ポリマー内包−配位結合性ポリマーゲル−処理体を容易に作成できる。
【００６８】
本発明の実施形態である架橋性ポリマー内包−配位結合性ポリマーゲルは、前記ポリエチレンアルコール誘導体が４分岐ポリエチレングリコール（４−ａｒｍｓ−ＰＥＧ）である構成なので、所望の立体的形状に容易に加工処理でき、所望の立体的形状の架橋性ポリマー内包−配位結合性ポリマーゲル−処理体を容易に作成できる。
【００６９】
本発明の実施形態である架橋性ポリマー内包−配位結合性ポリマーゲルは、前記配位結合性ポリマーの配位結合部がリン酸基である構成なので、所望の立体的形状に容易に加工処理でき、所望の立体的形状の架橋性ポリマー内包−配位結合性ポリマーゲル−処理体を容易に作成できる。
【００７０】
本発明の実施形態である架橋性ポリマー内包−配位結合性ポリマーゲルは、前記架橋性ポリマーの架橋部が、熱又は光架橋性官能基である構成なので、所望の立体的形状に容易に加工処理でき、所望の立体的形状の架橋性ポリマー内包−配位結合性ポリマーゲル−処理体を容易に作成できる。
【００７１】
本発明の実施形態である架橋性ポリマー内包−配位結合性ポリマーゲルは、前記熱又は光架橋性官能基がアクリレート基である構成なので、所望の立体的形状に容易に加工処理でき、所望の立体的形状の架橋性ポリマー内包−配位結合性ポリマーゲル−処理体を容易に作成できる。
【００７２】
本発明の実施形態である架橋性ポリマー内包−配位結合性ポリマーゲル−処理体は、金属イオンとの配位結合により互いに連結された配位結合性ポリマーからなるネットワーク構造の空隙に水を内包し、前記空隙に架橋性ポリマーも内包するゲルに対して切断、変形又は接合のいずれか１又は２以上の処理をした処理体である構成なので、加熱又は光照射することにより、前記空隙の架橋性ポリマーを架橋により互いに連結してネットワーク構造を形成でき、所望の立体的形状の架橋ポリマー内包−配位結合性ポリマーゲル−処理体を容易に作成できる。
【００７３】
本発明の実施形態である架橋ポリマー内包−配位結合性ポリマーゲル−処理体は、金属イオンとの配位結合により互いに連結された配位結合性ポリマーからなるネットワーク構造の空隙に水を内包し、前記空隙に架橋により互いに連結されてネットワーク構造が形成された架橋ポリマーも内包されているゲルに対して切断、変形又は接合のいずれか１又は２以上の処理をした処理体である構成なので、水又はリン酸水溶液に浸漬することにより、金属イオンと配位結合部との間の配位結合を容易に解いて、配位結合性ポリマーゲルを分解することができ、架橋ポリマーゲル−処理体を容易に作成できる。
【００７４】
本発明の実施形態である架橋ポリマーゲル−特別構造処理体は、架橋により互いに連結された架橋ポリマーからなるネットワーク構造の空隙に水を内包したゲルに対して切断、変形又は接合のいずれか１又は２以上の処理をした処理体であって、特別構造が備えられている構成なので、所望の立体的形状に形成でき、一体化され、容易に剥離せず、一つの材料の中で傾斜方向が互いに逆行する領域や、傾斜した領域がランダムに複数存在するようにでき、また、中空構造を備えるようにできる。
【００７５】
本発明の実施形態である架橋ポリマーゲル−特別構造処理体は、前記特別構造が、中空構造を備えている構成なので、コンテナとして利用でき、ドラッグデリバーシステムなどに応用できる。
【００７６】
本発明の実施形態である架橋ポリマーゲル−処理体の製造方法、架橋性ポリマー内包−配位結合性ポリマーゲル、架橋性ポリマー内包−配位結合性ポリマーゲル−処理体、架橋ポリマー内包−配位結合性ポリマーゲル−処理体及び架橋ポリマーゲル−特別構造処理体は、上記実施形態に限定されるものではなく、本発明の技術的思想の範囲内で、種々変更して実施することができる。本実施形態の具体例を以下の実施例で示す。しかし、本発明はこれらの実施例に限定されるものではない。
【実施例】
【００７７】
（実施例１）
＜材料合成・調整＞
（光架橋高分子（ＰＥＧＤＡ（Ｍｎ＝３，３５０））の合成）
図１６は、光架橋高分子（ＰＥＧＤＡ（Ｍｎ＝３，３５０））の合成の工程図である。
まず、図１（ａ）に示すように、３００ｍＬ三口フラスコ内で、両末端水酸基ＰＥＧ１０ｇ（Ｍｎ＝３，３５０）を、２０ｍＬのｄｉｃｈｌｏｒｏｍｅｔｈａｎｅに溶解させた。
次に、図１６（ｂ）に示すように、５０ｍＬのＴｅｔｒａｈｙｄｒｏｆｕｒａｎを加えた。
【００７８】
次に、図１６（ｃ）に示すように、溶液を氷冷してから、窒素（Ｎ２ガス）フロー条件下、２０ｍＬのＡｃｒｙｌｏｙｌ  Ｃｈｌｏｒｉｄｅを静かに滴下し、１２ｈ反応させた。
次に、図１６（ｄ）に示すように、反応後の溶液をｄｉｅｔｈｙｌｅｔｈｅｒに再沈澱させて、精製し、白色のＰＥＧＤＡ（Ｍｎ＝３，３５０）粉末を得た。
【００７９】
（光架橋高分子（ＰＥＧＤＡ（Ｍｎ＝１０，０００））の合成）
次に、末端水酸基ＰＥＧ１０ｇ（Ｍｎ＝１０，０００）を用いた他は同様にして、白色のＰＥＧＤＡ（Ｍｎ＝１０，０００）粉末を得た。
【００８０】
＜ゲル合成・調整＞
（光架橋高分子含有自己修復性ゲル（ＰＥＧＤＡ（Ｍｎ＝３，３５０）含有自己修復性ゲル）の作成）
まず、ＰＥＧＤＡ（Ｍｎ＝３，３５０）粉末、及び、４−ａｒｍ  ＰＥＧ−ｐｈｏｓ（Ｍｎ＝４０，０００）を光開始剤含有水溶液に溶かして、ＰＥＧＤＡ（Ｍｎ＝３，３５０）−４−ａｒｍ  ＰＥＧ−ｐｈｏｓ−光開始剤含有水溶液を調製した。光開始剤としては、ｉｒｇａｃｕｒｅ２９５９を３ｍｇ、水１３５０ｍＬに溶かして調製した。
次に、ＶＣｌ３水溶液を調製した。濃度は０．３ｍｏｌ／ｌとした。
【００８１】
次に、ゲルの型枠として、ガラスプレートの上に、ＰＤＭＳ製のリング型枠を配置して、凹部を設けた。
次に、ＰＥＧＤＡ（Ｍｎ＝３，３５０）−４−ａｒｍ  ＰＥＧ−ｐｈｏｓ−光開始剤含有水溶液と、ＶＣｌ３水溶液を、４−ａｒｍ  ＰＥＧ−ｐｈｏｓポリマー濃度１０ｗｔ％となる割合で、リング型枠内に注ぎいれた。
４０秒ほどで混合溶液が固まり、円板状のＰＥＧＤＡ（Ｍｎ＝３，３５０）含有自己修復性ゲルが形成された。直径１３ｍｍ、厚さ４ｍｍとした。
このゲルの組成の条件は、４−ａｒｍ  ＰＥＧ−ｐｈｏｓ：５０ｍｇ、ＶＣｌ３水溶液＝１００μＬ（０．３Ｍ）、Ｗａｔｅｒ＝３５０μＬ、ＰＥＧＤＡ＝５０ｍｇであった。
【００８２】
（光架橋高分子含有自己修復性ゲル（ＰＥＧＤＡ（Ｍｎ＝１０，０００）含有自己修復性ゲル）の作成）
次に、ＰＥＧＤＡ（Ｍｎ＝３，３５０）粉末の代わりにＰＥＧＤＡ（Ｍｎ＝１０，０００）粉末を用いた他は同様にして、光架橋高分子含有自己修復性ゲル（ＰＥＧＤＡ（Ｍｎ＝１０，０００）含有自己修復性ゲル）を作成した。
【００８３】
（蛍光ポリマー（ＦＩＴＣ  ｄｅｘｔｒａｎ（Ｍｎ＝３０００〜５０００））・光架橋高分子含有ゲルの作成）
まず、蛍光ポリマー（ＦＩＴＣ  ｄｅｘｔｒａｎ（Ｍｎ＝３０００〜５０００））５０ｇを準備した。
次に、ＰＥＧＤＡ（Ｍｎ＝３，３５０）粉末の代わりに蛍光ポリマー（ＦＩＴＣ  ｄｅｘｔｒａｎ（Ｍｎ＝３０００〜５０００））を用いた他は同様にして、蛍光ポリマー（ＦＩＴＣ  ｄｅｘｔｒａｎ（Ｍｎ＝３０００〜５０００））・光架橋高分子含有ゲルを作成した。
【００８４】
＜構成部分の作成＞
（円板状ＰＥＧＤＡ（Ｍｎ＝３，３５０）含有３次元型構成部分の作成）
図１７は、円板状ＰＥＧＤＡ（Ｍｎ＝３，３５０）含有３次元型構成部分の作成工程図である。
次に、図１７に示すように、円板状のＰＥＧＤＡ（Ｍｎ＝３，３５０）含有自己修復性ゲルを型枠から外し、中心点を通るようにナイフで半分に切断して、半円板状ＰＥＧＤＡ（Ｍｎ＝３，３５０）含有３次元型構成部分を作成した。
【００８５】
（帯状ＰＥＧＤＡ（Ｍｎ＝３，３５０）含有３次元型構成部分の作成）
図１８は、帯状ＰＥＧＤＡ（Ｍｎ＝３，３５０）含有３次元型構成部分の作成工程図である。
次に、図１８に示すように、円板状のＰＥＧＤＡ（Ｍｎ＝３，３５０）含有自己修復性ゲルを型枠から外し、ナイフで切りだして、帯状ＰＥＧＤＡ（Ｍｎ＝３，３５０）含有３次元型構成部分を作成した。
【００８６】
（円板状ＰＥＧＤＡ（Ｍｎ＝１０，０００）含有３次元型構成部分の作成）
次に、円板状のＰＥＧＤＡ（Ｍｎ＝１０，０００）含有自己修復性ゲルを型枠から外し、中心点を通るようにナイフで半分に切断して、半円板状ＰＥＧＤＡ（Ｍｎ＝１０，０００）含有３次元型構成部分を作成した。
【００８７】
（帯状ＰＥＧＤＡ（Ｍｎ＝１０，０００）含有３次元型構成部分の作成）
次に、円板状のＰＥＧＤＡ（Ｍｎ＝１０，０００）含有自己修復性ゲルを型枠から外し、ナイフで切りだして、帯状ＰＥＧＤＡ（Ｍｎ＝１０，０００）含有３次元型構成部分を作成した。
【００８８】
（円板状蛍光ポリマー（ＦＩＴＣ  ｄｅｘｔｒａｎ（Ｍｎ＝３０００〜５０００））含有３次元型構成部分の作成）
次に、円板状の蛍光ポリマー（ＦＩＴＣ  ｄｅｘｔｒａｎ（Ｍｎ＝３０００〜５０００））・光架橋高分子含有ゲルを型枠から外し、中心点を通るようにナイフで半分に切断して、半円板状蛍光ポリマー（ＦＩＴＣ  ｄｅｘｔｒａｎ（Ｍｎ＝３０００〜５０００））・光架橋高分子含有３次元型構成部分を作成した。
【００８９】
＜特性評価＞
（異種高分子含有ゲルの接合・一体化実験：ＰＥＧＤＡ含有自己修復性ゲルの自己修復能の確認実験１）
図１９は、異種高分子含有ゲルの作成工程図である。
次に、図１９に示すように、半円板状ＰＥＧＤＡ（Ｍｎ＝３，３５０）含有３次元型構成部分と、半円板状蛍光ポリマー（ＦＩＴＣ  ｄｅｘｔｒａｎ（Ｍｎ＝３０００〜５０００））含有３次元型構成部分とを、円板状となるように配置して、切断面を接触させた。
【００９０】
次に、一定の放置時間ごとに、励起光を照射して蛍光ポリマーを蛍光発光させて光学写真を撮影し、蛍光ポリマー（ＦＩＴＣ  ｄｅｘｔｒａｎ（Ｍｎ＝３０００〜５０００））の拡散の様子を経時観察した。放置時間は０、１０、２０、３０、４０、５０、６０、１２０、１８０、２４０ｍｉｎとした。
【００９１】
図２０は、蛍光ポリマー（ＦＩＴＣ  ｄｅｘｔｒａｎ（Ｍｎ＝３０００〜５０００））の拡散の経時蛍光観察結果を示す光学写真である。
図２０に示すように、０ｍｉｎでは、蛍光ポリマー（ＦＩＴＣ  ｄｅｘｔｒａｎ（Ｍｎ＝３０００〜５０００））を含有する半円部分が半透明な黄色であり、他の半円部分は色なしの透明と、明確に色分けされていた。
５０ｍｉｎぐらいから、界面が明確ではなくなり、６０ｍｉｎでは界面は消失した。つまり、６０分で切断面が完全に接合され、一体化したゲルが形成された。
１２０ｍｉｎでは透明部は残っていたが、１８０ｍｉｎでは透明部分はなくなり、２４０ｍｉｎでは全体にほぼ均一に分散するように蛍光ポリマーは拡散した。
張り合わせたゲル界面は物質（蛍光ポリマー）の拡散を阻害しなかった。ネットワーク内部におけるＦＩＴＣ  ｄｅｘｔｒａｎの移動を確認できた。
【００９２】
（異分子量の架橋高分子（ＰＥＧＤＡ）接合・一体化・架橋ゲルの作成）
図２１は、異分子量の架橋高分子（ＰＥＧＤＡ）接合・一体化・架橋ゲルの作成工程図である。
次に、図２１に示すように、半円板状ＰＥＧＤＡ（Ｍｎ＝３，３５０）含有３次元型構成部分と、半円板状ＰＥＧＤＡ（Ｍｎ＝１０，０００）含有３次元型構成部分とを、円板状となるように配置して、切断面を接触させた。
図２２は、異分子量の架橋高分子（ＰＥＧＤＡ）の接触前の光学写真（ａ）と、接触後６０分間放置後の光学写真（ｂ）である。
６０分放置することにより、接合界面では、分子量の異なるＰＥＧＤＡが互いに型ポリマー・ネットワークの間隙部を移動して、切断面を完全に接合した。このような自己修復効果により、接合・一体化したゲルが形成された。このゲルは、ＰＥＧＤＡの濃度勾配が形成されたゲルのネットワークを有していた。
【００９３】
放置時間が短い場合には、ｓｅｍｉ−ＩＰＮ構造を持つ自己修復−ＰＥＧＤＡゲル内部において、ＰＥＧＤＡ（Ｍｎ＝１０，０００）の移動度が小さいので、ゲルのネットワーク形成が不十分となるおそれがある。
なお、セミ−ＩＰＮ（ｓｅｍｉ−ＩＰＮ）とは、異種の架橋高分子網目が相互に侵入し合った網目構造をもつ混合物である相互侵入高分子  （ｉｎｔｅｒｐｅｎｅｔｒａｔｉｎｇ  ｐｏｌｙｍｅｒ  ｎｅｔｗｏｒｋ：ＩＰＮ）において、異種の架橋高分子網目の一方の成分が直鎖状で他方の成分が高分子網目である系をいう。
なお、このゲルは紫外線照射前のこの段階でピンセットによってハンドリングが可能であった。
【００９４】
次に、この接合・一体化したゲルに、１５分間、紫外線を照射した。紫外線照射により、ゲルの内部の複数のＰＥＧＤＡが光架橋され、ゲルの内部にネットワーク構造を有する架橋ポリマーが形成された。
なお、事前の光照射試験により、ＰＥＧＤＡが５分間の紫外線照射によって速やかにゲルを形成することを確認した。
【００９５】
次に、紫外線を照射した接合・一体化したゲルを、２４時間、水に浸漬した。水に浸漬することにより、型ポリマー・ネットワークを構成する配位結合が外れ、４−ａｒｍ  ＰＥＧ−ｐｈｏｓ（Ｍｎ＝４０，０００）が水に溶解された。これにより、純粋なＰＥＧＤＡのみからなり、ＰＥＧＤＡが架橋ポリマー・ネットワークを形成し、半円板状の分子量の異なるＰＥＧＤＡが接合・一体化・架橋されてなる異分子量の架橋高分子（ＰＥＧＤＡ）接合・一体化・架橋ゲルが形成された。
【００９６】
なお、水の代わりにリン酸水溶液を用いた実験も追加的に行った。この場合、型ポリマー・ネットワークの溶解が短時間で行われた。このリン酸処理によって、型ポリマー・ネットワークの溶解を行っても、異分子量の架橋高分子（ＰＥＧＤＡ）接合・一体化・架橋ゲルには何ら影響を与えず、界面剥離を生じさせることはなかった。
【００９７】
（膨潤度試験）
次に、異分子量の架橋高分子（ＰＥＧＤＡ）接合・一体化・架橋ゲルを膨潤させて、光学写真撮影した。
図２３は、異分子量の架橋高分子（ＰＥＧＤＡ）接合・一体化・架橋ゲルを膨潤させたときの光学写真である。ＰＥＧＤＡの分子量が異なる２つの部分はそれぞれ膨潤度が異なる。ＰＥＧＤＡ（Ｍｎ＝３３５０）ゲルに比べて、ＰＥＧＤＡ（Ｍｎ＝１０，０００）ゲルで、膨潤度の上昇が顕著となる。架橋密度の減少によると考えられる。そのため膨潤させると、大きく変形した。このように変形させても、界面剥離は生じなかった。
【００９８】
また、ＵＶ照射後、ＰＥＧＤＡ（Ｍｎ＝３３５０）ゲルの白濁が観察された。
４−ａｒｍ  ＰＥＧ−ｐｈｏｓは、ＰＥＧＤＡの質量平均分子量４０，０００と大きく、長いので、ＰＥＧＤＡゲルのネットワークを形成した後、型ネットワークを外しても、ＰＥＧＤＡゲルのネットワークから抜け出せない４−ａｒｍ  ＰＥＧ−ｐｈｏｓのポリマー鎖が残存するおそれが発生する。
【００９９】
ＰＥＧＤＡ（Ｍｎ＝１０，０００）ゲルに比べて、ＰＥＧＤＡ（Ｍｎ＝３，３５０）ゲルのネットワーク密度は高く、空隙部が少なく、小さくなるので、ＰＥＧＤＡ（Ｍｎ＝３，３５０）ゲルでの４−ａｒｍ  ＰＥＧ−ｐｈｏｓのポリマー鎖の残存量は、ＰＥＧＤＡ（Ｍｎ＝１０，０００）ゲルに比べて多くなる。
【０１００】
そのため、ＰＥＧＤＡ（Ｍｎ＝１０，０００）ゲルに比べて、ＰＥＧＤＡ（Ｍｎ＝３，３５０）ゲルでは、ＰＥＧＤＡゲルのネットワークから抜け出せず、残存した４−ａｒｍ  ＰＥＧ−ｐｈｏｓのポリマー鎖が相互作用により結晶性サイトを形成し、これが光の散乱を起したと考察した。
【０１０１】
（１Ｈ−ＮＭＲ測定）
次に、ゲルの１Ｈ−ＮＭＲ測定した。
１Ｈ−ＮＭＲから算出したＰＥＧＤＡ（Ｍｎ＝３，３５０）の両末端のアクリロイル基導入率は８０％であった。
また、１Ｈ−ＮＭＲから算出したＰＥＧＤＡ（Ｍｎ＝１０，０００）の両末端のアクリロイル基導入率は５１％であった。
【０１０２】
ＰＥＧＤＡ（Ｍｎ＝１０，０００）のアクリロイル基導入率は、ＰＥＧＤＡ（Ｍｎ＝３，３５０）のアクリロイル基導入率よりも低かった。この導入率の低さも、架橋密度を下げる一つの要因となったと考察した。
【０１０３】
なお、溶液とマトリックス内において作製したサンプルの膨潤度に差が生じた。このため、自己修復性ゲルのネットワークがゲル形成に影響を与えたと考察した。
【０１０４】
自己修復性ゲルを鋳型にして、ＰＥＧＤＡゲルを構築した場合、ゲルは大きな膨潤ミスマッチを持ちながらも剥離すること無く接着した状態を維持した。
ゲルの界面においてポリマーの濃度勾配をつくり、きれいな界面の接合が出来た。つまり、自己修復材料を鋳型として、傾斜材料の構築ができた。
【０１０５】
（変形・接合構造体−架橋高分子（ＰＥＧＤＡ）ゲルの作成１）
図２４は、変形・接合構造体−架橋高分子（ＰＥＧＤＡ）ゲルの作成工程図１である。
まず、図２４に示すように、帯状に切断したＰＥＧＤＡ（Ｍｎ＝３，３５０）含有３次元型構成部分をテフロン棒にらせん状に巻きつけて、６０分間放置（ｉｎｃｕｂａｔｉｏｎ）した後、光学写真を撮影した。
図２５は、構成部分をテフロン棒にらせん状に巻きつけ放置後の光学写真である。
【０１０６】
次に、この状態で、１５分間、紫外線を照射した。これにより、らせん状の架橋構造体が得られた。
図２６は、変形・接合構造体−架橋高分子（ＰＥＧＤＡ）ゲルの作成工程図２である。
次に、図２６に示すように、らせん状の架橋構造体を水に浸漬し、２４時間後、引き上げた。水に浸漬することにより、型ポリマー・ネットワーク構成する配位結合が外れ、４−ａｒｍ  ＰＥＧ−ｐｈｏｓ（Ｍｎ＝４０，０００）が水に溶解された。これにより、純粋なＰＥＧＤＡのみからなり、ＰＥＧＤＡが架橋ポリマー・ネットワークを形成し、らせん状に変形された構造体の架橋高分子（ＰＥＧＤＡ）ゲルが形成された。
これを光学写真撮影した。
図２７は、らせん状に変形された構造体の架橋高分子（ＰＥＧＤＡ）ゲルの光学写真である。
【０１０７】
（変形・接合構造体−架橋高分子（ＰＥＧＤＡ）ゲルの作成２）
図２８は、変形・接合構造体−架橋高分子（ＰＥＧＤＡ）ゲルの作成工程図３である。
まず、図２８に示すように、帯状に切断したＰＥＧＤＡ（Ｍｎ＝３，３５０）含有３次元型構成部分をテフロン棒に２重になるように巻きつけて、重ね合わせた面を接触させた状態で、６０分間放置（ｉｎｃｕｂａｔｉｏｎ）した後、光学写真を撮影した。
図２９は、６０分間放置した後のゲルの光学写真である。
【０１０８】
次に、テフロン棒から取り外し、作成した筒状の変形・接合構造体−架橋高分子（ＰＥＧＤＡ）ゲルの光学写真を撮影した。
図３０は、筒状ゲルの光学写真である。界面が消失し、自己修復されていることを確認できた。
【０１０９】
次に、この状態で、１５分間、紫外線を照射した。
次に、２４時間、水に浸漬した。０．５Ｍリン酸（Ｈ３ＰＯ４）水溶液に浸漬することにより、型ポリマー・ネットワーク構成する配位結合が外れ、４−ａｒｍ  ＰＥＧ−ｐｈｏｓ（Ｍｎ＝４０，０００）が水に溶解された。これにより、純粋なＰＥＧＤＡのみからなり、ＰＥＧＤＡが架橋ポリマー・ネットワークを形成し、筒状に変形された構造体の架橋高分子（ＰＥＧＤＡ）ゲルが形成された。これを光学写真撮影した。
図３１は、筒状に変形された構造体の架橋高分子（ＰＥＧＤＡ）ゲルの光学写真である。
【０１１０】
（比較例１）
ＰＥＧＤＡ溶液を直接光架橋して、架橋ＰＥＧＤＡゲル（比較例１）を作成した。
架橋ＰＥＧＤＡゲル（比較例１）に比べて、自己修復−ＰＥＧＤＡゲルにＵＶ照射して作成したゲルの方が膨潤度に上昇が見られたことを確認できた。
【０１１１】
（２層型架橋ポリマーゲルの作成）
図３２〜３５は、２層型架橋ポリマーゲルの作成工程の一例を示す図である。
まず、図３２に示すように、４−ａｒｍ  ＰＥＧ−ｐｈｏｓ（Ｍｎ＝４０，０００）：７５ｍｇと、ＰＥＧＤＡ（Ｍｎ＝３，３５０）：３００ｍｇと、Ｉｒｇａｃｕｒｅ  ２９５９：３．０ｍｇと、Ｗａｔｅｒ：１０５０μＬと、ＶＣｌ３：３００μＬとを混合し、カバーグラス上に塗布してから、別のカバーグラスで押さえつけて、膜厚０．５ｍｍの板状ゲル（ＰＥＧＤＡ（Ｍｎ＝３，３５０）含有ゲル）にした。
型枠として、平面視正方形状の孔部を有するシリコンスペーサーを用いた。
【０１１２】
次に、図３３に示すように、４−ａｒｍ  ＰＥＧ−ｐｈｏｓ（Ｍｎ＝４０，０００）：７５ｍｇと、ＰＥＧＤＡ  （Ｍｎ＝１０，０００）：３００ｍｇと、Ｉｒｇａｃｕｒｅ  ２９５９：３．０ｍｇと、Ｗａｔｅｒ：１０５０μＬと、ＶＣｌ３：３００μＬとを混合し、カバーグラス上に塗布してから、別のカバーグラスで押さえつけて、膜厚０．５ｍｍの板状ゲル（ＰＥＧＤＡ（Ｍｎ＝１０，０００）含有ゲル）にした。
型枠として、平面視正方形状の孔部を有するシリコンスペーサーを用いた。
【０１１３】
次に、図３４に示すように、各ゲルを２層に重ねてから、カバーガラスの間で押さえつけて、膜厚１ｍｍの２層型ゲルとした。
次に、図３５（ａ）に示すように、２層型ゲルに紫外線照射した。図３６は、紫外線照射後のサンプルの写真である。
次に、図３５（ｂ）に示すように、３日間水に浸漬して、２層型架橋ポリマーゲルを作成した。図３７は、３日間水に浸漬後のサンプルの写真であり、正面方向からの写真（ａ）と、側面方向からの写真（ｂ）である。二層型のゲルは水に浸漬後、膨潤ミスマッチによって自ら折れ曲がった構造（ｓｅｌｆ−ｆｏｌｄｉｎｇ  ｓｔｒｕｃｔｕｒｅ）を示した。
【０１１４】
自己修復ゲルの中において光架橋したゲルの膨潤率はそれぞれ平均してＭｎ＝３，３５０のＰＥＧＤＡゲルの場合は３２．８であり、Ｍｎ＝１０，０００のゲルの場合は１０６．５であった。この膨潤度の差がゲルのｓｅｌｆ−ｆｏｌｄｉｎｇを引き起こしたと考えられる。
膨潤率は以下の式（１）から求めた。なおＷｓは最膨潤させたゲルの質量、Ｗｄは凍結乾燥させたゲルのサンプルの質量である。
【０１１５】
【数１】
2015212313.tif 000005
【０１１６】
（２層型架橋ポリマーゲル・スプリングの作成）
図３８は２層型架橋ポリマーゲル・スプリングの作成工程図（ａ）、外側のゲル層をＰＥＧＤＡ（Ｍｎ＝３３５０）にして巻き付けたときのトップビュー（ｂ）、外側のゲル層をＰＥＧＤＡ（Ｍｎ＝１０，０００）にして巻き付けたときのトップビュー（ｃ）である。
【０１１７】
まず、先の２層型架橋ポリマーゲルを用いて、図４６（ｂ）に示すように、外側のゲル層をＰＥＧＤＡ（Ｍｎ＝３３５０）にしてテフロン棒にらせん状に巻き付けた。
次に、紫外線照射した。
次に、水に浸漬して、２層型架橋ポリマーゲル・スプリング（外側ＰＥＧＤＡ（Ｍｎ＝３３５０））を作成した。
【０１１８】
次に、先の２層型架橋ポリマーゲルを用いて、図４６（ｃ）に示すように、外側のゲル層をＰＥＧＤＡ（Ｍｎ＝１０，０００）にしてテフロン棒にらせん状に巻き付けた。
次に、紫外線照射した。
次に、水に浸漬して、２層型架橋ポリマーゲル・スプリング（外側ＰＥＧＤＡ（Ｍｎ＝１０，０００））を作成した。
【０１１９】
図３９は、２層型架橋ポリマーゲル・スプリング（外側ＰＥＧＤＡ（Ｍｎ＝３３５０））と２層型架橋ポリマーゲル・スプリング（外側ＰＥＧＤＡ（Ｍｎ＝１０，０００））の浸漬後の水中の観察写真である。
２層型架橋ポリマーゲル・スプリング（外側ＰＥＧＤＡ（Ｍｎ＝３３５０））は緩い巻き方であり、２層型架橋ポリマーゲル・スプリング（外側ＰＥＧＤＡ（Ｍｎ＝１０，０００））はきつい巻き方であった。
【０１２０】
（架橋ポリマーゲル・立方体コンテナの作成）
図４０は架橋ポリマーゲル・立方体コンテナの作成工程図である。  まず、図４０（ａ）に示すように、平面視略矩形状のＰＥＴフィルムから立方体の展開図を切り出した。図４１は切り出したＰＥＴフィルムの立方体展開図の写真である。立方体の展開図となる紙のテンプレートを作成してから、これに合わせてＰＥＴフィルムの立方体展開図を切り出した。１辺５ｍｍと、８ｍｍの２つのサイズの立方体展開図を作成した。
次に、図４８０（ｂ）に示すように、ＰＥＴフィルム展開図上に、ＰＥＧＤＡ含有４ａｒｍ  ＰＥＧ−ｐｈｏｓ自己修復ゲルを展開図に沿って切り出した。図４２は、切り出した自己修復ゲルの写真である。
次に、図４０（ｃ）に示すように、ＰＥＴフィルムを外側にし、自己修復ゲルを内側にするように、ＰＥＴフィルム展開図を折り込み、立方体を作成した。立方体は、その形状を保持するため、シリコンゴム型に保持して、放置した。図４３は、シリコンゴム型に挿入した立方体の写真である。
次に、図４０（ｄ）前段に示すように、外側のＰＥＴフィルム展開図のみを取り外し、立方体ゲルを作成した。立方体ゲルの各接辺は自己修復され、界面は消失していた。
次に、図４０（ｄ）後段に示すように、ＵＶで光架橋した。図４４は、光架橋後の立方体の写真であって、１辺８ｍｍと１辺５ｍｍである。
図４５は、光架橋後の立方体を水に浮かべた写真である。内部に閉じられた空間（中空部）を有するため、いずれも水に浮かんだ。
【０１２１】
次に、水に２４時間浸漬して、内部に閉じられた空間（中空部）を有する架橋ポリマーゲル・立方体コンテナを作成した。水に浸漬することにより、１辺８ｍｍの立方体は、１辺１０ｍｍの立方体（体積２倍）に膨潤した。
図４６は、浸漬後の１辺８ｍｍの立方体を水に浮かべた写真である。
図４６に示すように、体積が２倍に膨潤し、浸透圧および水圧によって、水がゲル内部に侵入したにもかかわらず、水に浮いた。ゲル内の気泡は小さかった。
【０１２２】
図４７は、浸漬後の１辺５ｍｍの立方体を水に浮かべた写真である。
図４７に示すように、水に浸漬することにより、１辺５ｍｍの立方体は、１辺７．１ｍｍの立方体（体積２．９倍）に膨潤した。また、水に浮いた状態であった。
【産業上の利用可能性】
【０１２３】
本発明の架橋ポリマーゲル−処理体の製造方法、架橋性ポリマー内包−配位結合性ポリマーゲル、架橋性ポリマー内包−配位結合性ポリマーゲル−処理体、架橋ポリマー内包−配位結合性ポリマーゲル−処理体及び架橋ポリマーゲル−特別構造処理体は、所望の立体的形状で、一体化され、容易に剥離しない傾斜ハイドロゲル、及び、安価で、簡便な前記傾斜ハイドロゲルの製造方法を提供でき、この傾斜ハイドロゲルは細胞培養足場等に応用でき、ティッシュエンジニアリング産業等において利用可能性がある。
【符号の説明】
【０１２４】
１１、１２…傾斜ハイドロゲル、１１ａ，１１ｂ，１１ｃ，１１ｄ，１１ｅ、１２ａ、１２ｂ、１２ｃ、１２ｄ、１２ｅ…部分、３１…ゲルの型枠、３２…ガラスプレート、３３…リング型枠、３３ｃ…凹部、３８…架橋性ポリマー配位結合性ポリマー光開始剤含有水溶液、３９…金属イオン含有水溶液、４０…架橋性ポリマー内包−配位結合性ポリマーゲル、４３…ネットワーク構造、４３ｃ…空隙、４４…水、４５…架橋性ポリマー、４６…配位結合性ポリマー、４７…主鎖、４８…配位結合部、４９…金属イオン、５０…配位結合、５１、５２、５３、５４…架橋性ポリマー内包−配位結合性ポリマーゲル−処理体、６３…架橋ポリマー内包−配位結合性ポリマーゲル−処理体、６４…架橋ポリマーゲル−処理体、６５…水又はリン酸水溶液、６７…架橋ポリマー（ネットワーク構造）、６８…空隙、１００…架橋ポリマーゲル−特別構造処理体、１００ｃ…中空部、１００ａ…壁状部。
【図１】
2015212313.tif 000006
【図２】
2015212313.tif 000007
【図３】
2015212313.tif 000008
【図４】
2015212313.tif 000009
【図５】
2015212313.tif 000010
【図６】
2015212313.tif 000011
【図７】
2015212313.tif 000012
【図８】
2015212313.tif 000013
【図９】
2015212313.tif 000014
【図１０】
2015212313.tif 000015
【図１１】
2015212313.tif 000016
【図１２】
2015212313.tif 000017
【図１３】
2015212313.tif 000018
【図１４】
2015212313.tif 000019
【図１５】
2015212313.tif 000020
【図１６】
2015212313.tif 000021
【図１７】
2015212313.tif 000022
【図１８】
2015212313.tif 000023
【図１９】
2015212313.tif 000024
【図２０】
2015212313.tif 000025
【図２１】
2015212313.tif 000026
【図２２】
2015212313.tif 000027
【図２３】
2015212313.tif 000028
【図２４】
2015212313.tif 000029
【図２５】
2015212313.tif 000030
【図２６】
2015212313.tif 000031
【図２７】
2015212313.tif 000032
【図２８】
2015212313.tif 000033
【図２９】
2015212313.tif 000034
【図３０】
2015212313.tif 000035
【図３１】
2015212313.tif 000036
【図３２】
2015212313.tif 000037
【図３３】
2015212313.tif 000038
【図３４】
2015212313.tif 000039
【図３５】
2015212313.tif 000040
【図３６】
2015212313.tif 000041
【図３７】
2015212313.tif 000042
【図３８】
2015212313.tif 000043
【図３９】
2015212313.tif 000044
【図４０】
2015212313.tif 000045
【図４１】
2015212313.tif 000046
【図４２】
2015212313.tif 000047
【図４３】
2015212313.tif 000048
【図４４】
2015212313.tif 000049
【図４５】
2015212313.tif 000050
【図４６】
2015212313.tif 000051
【図４７】
2015212313.tif 000052